(57)【要約】【課題】加工性が良好で軽量化を図り、充分な強度を得ることができると共に反り防止を図ることができること。【解決手段】放熱体１６は、熱膨張係数の小さい特性を有する材料からなる低熱膨張材１７の粉末と、金属製の高熱伝導材１８の粉末とが一体化されることで形成される。低熱膨張材１７としては、鉄ニッケル系合金であり、例えばインバー合金からなっている。高熱伝導材１８としては、文字通り熱伝導率の良好な材質であって、例えばＣｕ、又はその合金からなっている。【選択図】  図２
2004200567.tif 000002
【特許請求の範囲】
【請求項１】
伝達される熱を放熱させる放熱体の製造方法において、
鉄ニッケル系合金の粉末と、金属製の高熱伝導材の粉末とを一体形成して放熱体を形成することを特徴とする放熱体の製造方法。
【請求項２】
伝達される熱を放熱させる放熱体の製造方法において、
鉄ニッケル系合金の粉末と、金属製の高熱伝導材の粉末とを一体形成してコア体を形成し、
次いで、前記コア体を高熱伝導材からなる金属板で挟着して放熱体を形成することを特徴とする放熱体の製造方法。
【請求項３】
請求項２記載の放熱体の製造方法において、
前記金属板は、熱間圧延又は冷間圧延によりコア体を挟着することを特徴とする放熱体の製造方法。
【請求項４】
請求項１記載の放熱体又は請求項２記載のコア体は、ガス雰囲気中で焼結形成されることを特徴とする放熱体の製造方法。
【請求項５】
伝達される熱を放熱させる放熱体において、
鉄ニッケル系合金の粉末と、金属製の高熱伝導材の粉末とで一体に形成することを特徴とする放熱体。
【請求項６】
伝達される熱を放熱させる放熱体において、
鉄ニッケル系合金の粉末及び金属製の高熱伝導材を一体に形成してなるコア体と、該コア体を挟着し、かつ高熱伝導材からなる金属板とにより形成することを特徴とする放熱体。
【請求項７】
請求項６記載の放熱体において、
前記金属板は、熱間圧延又は冷間圧延によりコア体を挟着することを特徴とする放熱体。
【請求項８】
請求項５〜７のいずれか記載の放熱体において、
前記低熱膨張材は、放熱体における体積含有率が５０％以上であることを特徴とする放熱体。
【請求項９】
請求項５〜８のいずれか記載の放熱体において、
前記高熱伝導材は、Ｃｕ又はその合金からなることを特徴とする放熱体。
【請求項１０】
請求項５〜９のいずれか記載の放熱体を、絶縁基板に取り付けることを特徴とするパワーモジュール用基板。
【請求項１１】
請求項１０記載のパワーモジュール用基板の絶縁基板上にチップを搭載してなることを特徴とするパワーモジュール。
【発明の詳細な説明】
【０００１】
【発明の属する技術分野】
この発明は、放熱体及びその製造方法と、パワーモジュール用基板と、パワーモジュールとに係り、特に大電圧・大電流を制御する半導体装置に用いられて、半導体チップ等の発熱体から発生する熱を放散させるのに好適な技術に関する。
【０００２】
【従来の技術】
この種のパワーモジュール用基板にあっては、セラミックス材料からなる絶縁基板の一方の面に回路層を、他方の面に放熱体を各々備え、この放熱体の絶縁基板と対向する面に、冷却水等の冷却手段を備えた冷却シンク部を備えた構成のものが一般的である。
このようなパワーモジュール用基板に設けられる放熱体は、絶縁基板と接合するために低熱膨張係数の特性を有することが要求される一方、絶縁基板に搭載された半導体チップの熱を放熱するために高熱伝導性も要求される。
【０００３】
これらの要求を満たすため、従来の放熱体として、Ｃｕと低熱膨張係数を有するＭｏの混合体を焼結して形成されたＣｕＭｏ複合材（特許文献１）、また熱間押出加工によって形成されたＣｕＭｏ複合材（特許文献２）が提案されている。
【０００４】
【特許文献１】
特開平６−２１２３４０号公報
【特許文献２】
特開平８−０７８５７８号公報
【０００５】
【発明が解決しようとする課題】
ところで、従来のパワーモジュール用基板において、放熱体がＣｕＭｏで構成されるので、硬度があって重く、加工性に劣ると共に軽量化しにくい問題があった。また、Ｍｏの熱膨張係数が５．５×１０−６／Ｋであって、絶縁基板の４．６×１０−６／Ｋより大きく、Ｃｕとの複合体を形成する上で完全な接合性を得ることができにくいので強度上の問題があり、しかも絶縁基板と高温によって接合されたとき、熱膨張係数の違いにより大きな反りを発生するという問題もあった。
【０００６】
この発明は、このような事情を考慮してなされたもので、その目的は、加工性が良好で軽量化を図り、また充分な強度を得ることができると共に反り防止を図ることができる放熱体及びその製造方法と、その放熱体を有するパワーモジュール用基板及びパワーモジュールを提供することにある。
【０００７】
【課題を解決するための手段】
上記目的を達成するために、この発明は以下の手段を提案している。
請求項１に係る発明は、伝達される熱を放熱させる放熱体の製造方法において、鉄ニッケル系合金の粉末と、金属製の高熱伝導材の粉末とを一体形成して放熱体を形成することを特徴とする。
【０００８】
この発明に係る放熱体の製造方法によれば、鉄ニッケル系合金の粉末と高熱伝導材の粉末とを一体形成することで放熱体を形成するので、構成材料が全て金属となる放熱体を確実に形成することができ、従って、全ての構成材料が金属となるので、加工性が良好になると共に、構成材料間の接合性も良好となり、かつ放熱体自体を軽量化することができる。
【０００９】
請求項２に係る発明は、伝達される熱を放熱させる放熱体の製造方法において、鉄ニッケル系合金の粉末と、金属製の高熱伝導材の粉末とを一体形成してコア体を形成し、次いで、前記コア体を高熱伝導材からなる金属板で挟着して放熱体を形成することを特徴とする。
【００１０】
この発明に係る放熱体の製造方法によれば、低熱膨張材の粉末と高熱伝導材の粉末との一体形成によってコア体を形成し、これを金属板で挟着して放熱体を形成するので、構成材料が全て金属となる放熱体を確実に形成することができ、従って、全ての構成材料が金属となるので、加工性が良好になると共に、構成材料間の接合性も良好となり、かつ放熱体自体を軽量化することができる。
【００１１】
請求項３に係る発明は、請求項２記載の放熱体の製造方法において、前記金属板は、熱間圧延又は冷間圧延によりコア体を挟着することを特徴とする。
この発明に係る放熱体の製造方法によれば、金属板が熱間圧延又は冷間圧延でコア体を挟着するので、放熱体を強固に形成することができ、良好な放熱体を形成できる。
【００１２】
請求項４に係る発明は、請求項１記載の放熱体又は請求項２記載のコア体は、ガス雰囲気中で焼結形成されることを特徴とする。
この発明に係る放熱体の製造方法によれば、ガス雰囲気中で焼結することで放熱体又はコア体を形成すると、高熱伝導材に付着する表面酸化膜が除去され、低熱膨張材と高熱伝導材とを確実かつ良好に一体化させることができる。
【００１３】
請求項５に係る発明は、伝達される熱を放熱させる放熱体において、鉄ニッケル系合金の粉末と、金属製の高熱伝導材の粉末とで一体に形成することを特徴とする。
【００１４】
この発明に係る放熱体によれば、低熱膨張材の粉末と高熱伝導材の粉末とを一体化することで形成されるので、構成材料が全て金属となる放熱体を確実に形成することができ、従って、全ての構成材料が金属となることで、加工性が良好になると共に、構成材料間の接合性も良好となり、かつ放熱体自体を軽量化することができる。
【００１５】
請求項６に係る発明は、伝達される熱を放熱させる放熱体において、鉄ニッケル系合金の粉末及び金属製の高熱伝導材を一体に形成してなるコア体と、該コア体を挟着し、かつ高熱伝導材からなる金属板とにより形成することを特徴とする。
【００１６】
この発明に係る放熱体によれば、低熱膨張材の粉末及び高熱伝導材の粉末の一体化によって形成したコア体と、これを挟着する金属板とで形成されるので、構成材料が全て金属となる放熱体を確実に形成することができ、従って、全ての構成材料が金属となることで、加工性が良好になると共に、構成材料間の接合性も良好となり、かつ放熱体自体を軽量化することができる。
【００１７】
請求項７に係る発明は、請求項６記載の放熱体において、前記金属板は、熱間圧延又は冷間圧延によりコア体を挟着することを特徴とする。
この発明に係る放熱体によれば、金属板が熱間圧延又は冷間圧延でコア体を挟着するので、放熱体を強固に形成することができ、良好な放熱体を形成できる。
【００１８】
請求項８に係る発明は、請求項５〜７のいずれか記載の放熱体において、前記低熱膨張材は、放熱体における体積含有率が５０％以上であることを特徴とする。
この発明に係る放熱体によれば、体積含有率５０％以上であるので、熱伝導率を高めることができ、これにより、低熱膨張係数の特性を有する材質で形成されてあっても、良好な熱伝導を得ることができる。
【００１９】
請求項９に係る発明は、請求項５〜８のいずれか記載の放熱体において、前記高熱伝導材は、Ｃｕ又はその合金からなることを特徴とする。
この発明に係る放熱体によれば、高熱伝導材がＣｕ又はその合金であるので、鉄ニッケル系合金と確実に接合することができ、良好な放熱体を形成することができる。
【００２０】
請求項１０に係る発明は、請求項５〜９のいずれか記載の放熱体を、絶縁基板に取り付けることを特徴とする。
この発明に係るパワーモジュール用基板によれば、加工性が良好で、かつ軽量化を図ることができ、その上、構成部材間の接合性が良好となる放熱体を有するので、それだけ信頼性が高まる。
【００２１】
請求項１１に係る発明は、請求項１０記載のパワーモジュール用基板の絶縁基板上にチップを搭載してなることを特徴とする。
この発明に係るパワーモジュールによれば、加工性が良好で、かつ軽量化を図ることができ、その上、構成部材間の接合性が良好となる放熱体を有するので、それだけ信頼性が高まる。
【００２２】
【発明の実施の形態】
以下、図面を参照し、この発明の実施の形態について説明する。図１から図４はこの発明の第１の実施の形態に係る放熱体を示す図であって、図１は放熱体を適用したパワーモジュールを示す全体図、図２は放熱体を示す説明用斜視図、図３は放熱体を製造するときの説明図、図４は低熱膨張材を型締めする説明図である。
図１に示すパワーモジュール１０は、被放熱体としてのパワーモジュール用基板１１に放熱体１６が接合して構成されている。
パワーモジュール用基板１１は、例えばＡｌＮ、Ａｌ２Ｏ３、Ｓｉ３Ｎ４、ＳｉＣ等により所望の大きさに形成された絶縁基板であって、その上面に回路層１２が積層接合されると共に、その下面に金属層１３が積層接合される。回路層１２及び金属層１３は、Ａｌ、Ｃｕ等により形成されている。以下、パワーモジュール用基板１１を「絶縁基板１１」と略称する。
【００２３】
絶縁基板１１の回路層１２上には、図１に示すように、はんだ１４によって半導体チップ３０が搭載される一方、金属層１３の下面にはんだ１５によって、或いはろう付けや拡散接合等によって放熱体１６が接合され、更に、この放熱体１６が冷却シンク部２０に取り付けられて使用され、該冷却シンク部２０内の冷却水（或いは冷却空気）２１により、放熱体１６に伝達される熱が外部に放熱されることで、パワーモジュール１０が構成されている。放熱体１６は、冷却シンク部２０に取付ねじ２２によって密着した状態で取り付けられる。
【００２４】
この実施形態の放熱体１６は、図２及び図３に示すように、熱膨張係数の小さい特性を有する材料からなる低熱膨張材１７の粉末と、金属製の高熱伝導材１８の粉末とが一体化されることで形成されている。
【００２５】
即ち、低熱膨張材１７としては、いわゆる鉄ニッケル系合金であり、例えばインバー合金からなっている。インバー合金（以下、インバーと略称す）は、室温付近でほとんど熱膨張が生じない合金であって、Ｆｅが６４．６ｍｏｌ％で、Ｎｉが３５．４ｍｏｌ％の組成率となっている。但し、Ｆｅ中には、それ以外の不可避不純物が含まれたものもインバー合金と呼ばれている。高熱伝導材１８としては、文字通り熱伝導率の良好な材質であって、例えばＣｕ、又はその合金からなっている。
【００２６】
そして、図４に示すように、低熱膨張材１７の粉末と高熱伝導材１８の粉末とが焼結金型３１で型締めされると、図２及び図３に示すように、双方１７、１８の粉末が互いに結合されることで放熱体１６が形成される。焼結金型３１に限らず、通常の成形金型で成形してもよい。
低熱膨張材１７が放熱体１６全体で占める体積含有率（断面積比率ともいう）としては、インバーの場合、３０％以上で、好ましくは５０％以上となっている。
【００２７】
なお、図４に示す焼結金型３１は、ダイ３２のキャビティ内にコア３３がセットされると低熱膨張材１７及び高熱伝導材１８の粉末がそれぞれ所望の割合で混合して充填され、その状態でパンチ３４が下降することで、図２及び図３のような放熱体１６が形成される。図２及び図３は、説明の都合上、低熱膨張材１７と高熱伝導材１８との粉末粒子が拡大して描かれている。
【００２８】
また、成形に際しては、インバーからなる低熱膨張材１７のみならず、それ以外の金属製からなる低熱膨張材が混入されてあってもよく、例えば線状に形成されたフィラー等を混入させてもよく、要は、低熱膨張材であって、その高熱伝導材１８との接合性が良好な鉄ニッケル系合金であればよい。
【００２９】
このようにして形成された放熱体１６は、例えば熱伝導率が１００Ｗ／ｍＫ以上で、熱膨張係数が絶縁基板１１の熱膨張係数αの±４０％程度、つまり４×１０−６／Ｋ＜α＜１０×１０−６／Ｋの大きさとなっている。
【００３０】
このように、放熱体１６がインバーのような低熱膨張材１７の粉末と、それより熱膨張係数の大きい高熱伝導材１８の粉末とを一体化することで形成されたとしても、放熱体１６全体としての熱膨張係数を確実に下げることができるので、放熱体１６と絶縁基板１１間の熱膨張係数の差を小さくして絶縁基板１１に近づけることができる。そのため、両者１６、１１をはんだ１５（若しくはろう付けや拡散接合等）によって接合した場合、放熱体１６に絶縁基板１１に向かうような反りが発生するのを防止することができると共に、絶縁基板１１から放熱体１６への熱伝達が良好に行われることとなる。
【００３１】
この実施形態の放熱体１６は、前述したように、低熱膨張材１７及び高熱伝導材１８を一体化することで形成され、従って、従来のようにＭｏを使用していなので、構成部材間の接合性が良好となり、特に高熱伝導材１８がＣｕ又はその合金であると、鉄ニッケル系合金との接合性が確実に良好となる。また、Ｍｏを使用しないことで、放熱体１６自体を軽量化することができ、ひいては絶縁基板１１全体の軽量化を図ることができると共に、それだけパワーモジュール１０を軽量化できる。
【００３２】
また、低熱膨張材１７の粉末及び高熱伝導材１８の粉末をガス雰囲気中で焼結形成すると、高熱伝導材１８の表面に付着してる表面酸化膜が破壊され、該酸化膜のない高熱伝導材１８と低熱膨張材１７が互いに密接に金属結合するので、高熱伝導材１８と低熱膨張材１７との接合性を強固にすることができ、強固な接合性が得られる。
しかも、低熱膨張材１７は、高熱伝導材１８に比較すると、熱伝達率が落ちるものの、双方の粉末同士が一体形成されることで放熱体１６としての熱伝達が低下するのを回避することができる。
【００３３】
従って、この実施形態によれば、重い材料が使用されていないことから、加工性が良好で、かつ軽量化を図ることができ、その上、構成部材間の接合性が良好となる放熱体を確実に形成でき、これにより、絶縁基板１１及びパワーモジュール１０としての信頼性を高めることができる。
【００３４】
図５は、この発明の第２の実施の形態の放熱体を示している。
この実施の形態においては、低熱膨張材１７の粉末と高熱伝導材１８の粉末を一体化してコア体２４を形成した後、次いで、高熱伝導材１８と同程度の高熱伝導材からなる金属板２５を用意し、これらの金属板２５、２５でコア体２４を挟着することで放熱体１６が構成される。この金属板２５は、コア体２４中における高熱伝導材１８との接合性を考慮すれば、高熱伝導材１８と同一であることが好ましいが、異なってもよい。
【００３５】
従って、前述した実施形態の放熱体の場合と同様にしてコア体２４を形成した後、これを金属板２５で挟着することで放熱体１６が形成されることとなる。その場合、金属板２５は、熱間圧延又は冷間圧延加工されることでコア体２０を確実にかつ強固に挟着することができる。このようにして形成された放熱体１６の熱伝導率及び熱膨張率は、前述した実施形態の場合と同程度に構成される。
【００３６】
この実施形態によれば、低熱膨張材１７と高熱伝導材１８との一体化で形成されたコア体２４を用いるので、基本的には第１の実施形態と同様の作用効果を得ることができ、しかも、コア体２４が金属板２５で挟着されるので、第１の実施形態に比較すると、絶縁基板１１と放熱体１６間での熱伝導がいっそう良好なり、放熱作用がいっそう高まる利点もある。
【００３７】
なお、上記実施の形態において、低熱膨張材１７として、インバーを用いた例を示したが、他の低熱膨張材を用いてもよく、例えば、４２合金、或いはＣｕインバーのような低熱膨張材によって形成してもよく、更にはスーパーインバー等であってもよく、いずれにしろ、鉄ニッケル系合金であれば図示実施形態に限定されるものではない。また、低熱膨張材１７の体積含有率としては、使用する低熱膨張材及び高熱伝導材の材質、目標とすべき熱伝導率や熱膨張係数の値によって適宜選定すればよい。
また、放熱体１６に冷却シンク部２０を設けた構成を示したが、この形態に限らず、放熱体１６表面にろう材を介してコルゲートフィンを設ける構成としてもよい。
【００３８】
【発明の効果】
以上説明したように、請求項１に係る発明によれば、鉄ニッケル系合金の粉末と金属製の高熱伝導材の粉末とを一体化することで、放熱体を形成するようにしたので、加工性が良好になると共に、構成材料間の接合性も良好となり、かつ放熱体自体を軽量化でき、熱伝導と放熱特性に優れた良好な放熱体を製造できる効果が得られる。
【００３９】
請求項２に係る発明によれば、低熱膨張材の粉末と高熱伝導材の粉末とを一体化してコア体を形成し、これを金属板で挟着して放熱体を形成するので、請求項１と同様、加工性が良好で構成材料間の接合性も良好となり、かつ放熱体自体の軽量化できる結果、熱伝導と放熱特性に優れた良好な放熱体を製造できる効果が得られる。
【００４０】
請求項３に係る発明によれば、放熱体を強固に形成することができるという効果が得られる。
【００４１】
請求項４に係る発明によれば、ガス雰囲気中で焼結形成することで、高熱伝導材に付着する表面酸化膜が除去されるので、低熱膨張材と高熱伝導材とを確実かつ良好に一体化できるという効果が得られる。
【００４２】
請求項５に係る発明によれば、低熱膨張材の粉末及び高熱伝導材の粉末を一体化して形成するので、加工性が良好で、構成材料間の接合性も良好となり、かつ放熱体自体の軽量化できる結果、熱伝導と放熱特性に優れる効果が得られる。
【００４３】
請求項６に係る発明によれば、コア体とこれを挟着する金属板とで構成したので、加工性が良好で、構成材料間の接合性も良好となり、かつ放熱体自体を軽量化できる結果、熱伝導と放熱特性に優れる効果が得られる。
【００４４】
請求項７に係る発明によれば、金属板が熱間圧延又は冷間圧延でコア体を挟着するので、放熱体を強固に形成することができ、良好な接合性の放熱体を形成できる効果が得られる。
【００４５】
請求項８に係る発明によれば、低熱膨張材で形成されてあっても、良好な熱伝導を得ることができるという効果が得られる。
【００４６】
請求項９に係る発明によれば、高熱伝導材がＣｕ又はその合金であって、鉄ニッケル系合金と確実に接合することができ、良好な放熱体を形成できる効果が得られる。
【００４７】
請求項１０に係る発明によれば、加工性が良好で軽量化を図り、かつ構成部材間の接合性が良好となる放熱体を有するので、パワーモジュール用基板としての信頼性が高まる効果が得られ、特に窒化アルミナのような基板にろう付けのような高温で放熱体を接合するのに有益となる。
【００４８】
請求項１１に係る発明によれば、加工性が良好で軽量化を図り、かつ構成部材間の接合性が良好となる放熱体を有するので、パワーモジュールとしての信頼性が高まる効果が得られる。
【図面の簡単な説明】
【図１】この発明の第１の実施の形態に係る放熱体を適用したパワーモジュールを示す全体図である。
【図２】放熱体を示す説明用斜視図である。
【図３】図１及び図２における放熱体を製造するときの説明図である。
【図４】低熱膨張材を型締めする説明図である。
【図５】この発明の第２の実施の形態に係る放熱体を示す要部の断面図である。
【符号の説明】
１０    パワーモジュール
１１    パワーモジュール用基板（絶縁基板）
１６    放熱体
１７    低熱膨張材（鉄ニッケル系合金）
１８    高熱伝導材
２４    コア体
２５    金属板
３０    半導体チップ
【図１】
2004200567.tif 000003
【図２】
2004200567.tif 000004
【図３】
2004200567.tif 000005
【図４】
2004200567.tif 000006
【図５】
2004200567.tif 000007